(57)【要約】本発明は、優れた耐熱性と分散性を有する黄色含水酸化鉄顔料とその簡易な製造方法に関するものである。  含水酸化鉄粒子を含む水分散液にｐＨ４〜７の範囲でリン酸化合物を処理した後に、ｐＨ３〜５の範囲でアルミニウム化合物を処理し、さらに中性ｐＨに調整して加熱処理することでアルミニウムの水酸化物の層を形成し耐熱性黄色含水酸化鉄顔料を得る製造方法であり、必要により、前記アルミニウムの水酸化物の層を形成した後、さらに水溶性ケイ酸塩を添加して含水酸化鉄粒子表面にアルミニウム層とシリカ層を有する被覆層を形成してもよい。【選択図】  なし【特許請求の範囲】
【請求項１】
含水酸化鉄粒子を含む水分散液に、ｐＨ４〜７の範囲でリン酸化合物を添加して含水酸化鉄粒子を処理した後に、ｐＨ３〜５の範囲でアルミニウム化合物を添加して処理し、さらに中性ｐＨに調整して加熱処理して含水酸化鉄粒子の粒子表面にリン化合物及びアルミニウム化合物を付着させる耐熱性黄色含水酸化鉄顔料の製造方法であり、耐熱性黄色含水酸化鉄顔料のリン含有量がＰ換算で０．１〜６重量％であってアルミニウム化合物の含有量がＡｌ換算で２〜１２重量％であることを特徴とする耐熱性黄色含水酸化鉄顔料の製造方法。
【請求項２】
中性ｐＨに調整する際に水溶性ケイ酸塩を添加する請求項１記載の製造方法。
【請求項３】
更に、乾式混合機を用いて、ロジン、レシチン、ソルビタン酸エステル、オレイン酸のいずれか一種以上を用いて、得られた黄色含水酸化鉄顔料の処理を行う請求項１記載の製造方法。
【発明の詳細な説明】
【技術分野】
【０００１】
本発明は、優れた分散性と優れた耐熱性を有する黄色含水酸化鉄顔料の製造方法に関するものである。
【背景技術】
【０００２】
黄色顔料は、樹脂、塗料、道路舗装用の着色材料として広く使用されている。特に、道路アスファルト舗装やコイル塗装においては、２５０℃程度の耐熱性が必要とされている。【０００３】
黄色顔料としては、一般的には、クロム酸鉛、クロム酸ストロンチウム、硫化カドミウム等の材料を使用する場合が多い。ただ、これらの物質は耐熱性には優れているが、有毒性であり、発がん性も有することからその使用は問題を有している。【０００４】
一方、黄色含水酸化鉄顔料は樹脂、塗料、インキ等の様々な用途に使用されており、その無毒性から人体に対して安全な材料であり、また環境にも優しい材料として優れたものである。ただ、耐熱性に関しては、２００℃前後での結晶水の脱離に伴い、２３０℃程度で赤褐色に変色してしまうという問題を有する。【０００５】
そのため、通常２００℃以上で成形加工されるポリエチレン、ポリプロピレン、スチレン重合体、ポリアミド、ポリオレフィン、ＡＢＳ等の熱可塑性樹脂や、２００〜２５０℃程度で焼き付けする塗料、あるいは、施工時に２００℃以上で加熱したり、溶融して使用される路面表示用塗料に黄色含水酸化鉄顔料を使用することは困難であった。【０００６】
このような問題への解決策として、例えば、含水酸化鉄粒子をオートクレーブ中で水またはアルカリ水溶液中で水熱処理する方法が報告されている。（特許文献１参照）【０００７】
また、含水酸化鉄粒子の表面を（ＡｌＯ）ｘＰＯ４（ＯＨ）ｘ−３で表わされるアルミニウム化合物で被覆する方法が報告されている。（特許文献２参照）【０００８】
さらに、含水酸化鉄粒子の表面をＦｅおよびＡｌからなる含水酸化物で被覆する方法が報告されている。（特許文献３、４、５参照）
【先行技術文献】
【特許文献】
【０００９】
【特許文献１】特開昭５０−１１５６９８号公報
【特許文献２】特開昭６２−１１２６６１号公報
【特許文献３】特開平１１−０１２４９２号公報
【特許文献４】特開平１１−０１２４９１号公報
【特許文献５】特開２０００−１９１９３８号公報
【発明の概要】
【発明が解決しようとする課題】
【００１０】
特殊な装置を使わない簡便な処理で、耐熱性改善処理を行い、処理の前後において色相の変化の少なく、かつ、分散性に優れた黄色含水酸化鉄顔料の製造方法は、現在最も要求されている。【００１１】
すなわち、前出特許文献１の方法による処理を行った黄色含水酸化鉄顔料は、耐熱性が向上したものではあるが、粒子の形態や粒度分布が耐熱性改善処理工程の前後で大きく変化し、その結果、分散性に課題を有し、かつ、色相の変化が大きいものであった。【００１２】
前出特許文献２の方法による処理を行った黄色含水酸化鉄顔料は、色相の変化は小さいものではあるが、分散性および耐熱性において十分とは言えないものであった。【００１３】
前出特許文献３〜５の方法による処理を行った黄色酸化鉄顔料は、色相の変化は小さいものではあるが、分散性および耐熱性において十分とは言えないものであった。
【課題を解決するための手段】
【００１４】
前記技術的課題は、次の通りの本発明によって達成できる。【００１５】
即ち、本発明は、含水酸化鉄粒子を含む水分散液に、ｐＨ４〜７の範囲でリン酸化合物を添加して含水酸化鉄粒子を処理した後に、ｐＨ３〜５の範囲でアルミニウム化合物を添加して処理し、さらに中性ｐＨに調整して加熱処理して含水酸化鉄粒子の粒子表面にリン化合物及びアルミニウム化合物を付着させる耐熱性黄色含水酸化鉄顔料の製造方法であり、耐熱性黄色含水酸化鉄顔料のリン含有量がＰ換算で０．１〜６重量％であってアルミニウム化合物の含有量がＡｌ換算で２〜１２重量％であることを特徴とする耐熱性黄色含水酸化鉄顔料の製造方法である（本発明１）。【００１６】
また、中性ｐＨに調整する際に水溶性ケイ酸塩を添加する本発明１記載の製造方法である（本発明２）。【００１７】
また、更に、乾式混合機を用いて、ロジン、レシチン、ソルビタン酸エステル、オレイン酸のいずれか一種以上を用いて、得られた黄色含水酸化鉄顔料の処理を行う本発明１又は２記載の製造方法である（本発明３）。
【発明の効果】
【００１８】
本発明に係る黄色含水酸化鉄顔料の製造方法は、特殊な装置を使わない簡便な処理で、耐熱性改善処理を行い、処理の前後において色相の変化の少なく、かつ、分散性に優れた黄色含水酸化鉄顔料が得られるので、黄色含水酸化鉄顔料の製造方法として好適である。
【発明を実施するための最良の形態】
【００１９】
本発明の構成をより詳しく説明すれば、次の通りである。【００２０】
本発明に係る耐熱性黄色含水酸化鉄顔料を得る製造方法は、含水酸化鉄粒子を含む水分散液に、ｐＨが４〜７の範囲でリン酸化合物を添加して含水酸化鉄粒子を処理した後に、ｐＨが３〜５の範囲でアルミニウム化合物を添加して処理し、さらに中性ｐＨに調整した後、加熱処理するものである。必要により、前記アルミニウム化合物を処理した後、さらに水溶性ケイ酸塩を添加した後、中性ｐＨにて加熱処理を行ってもよい。【００２１】
本発明におけるリン酸化合物としては、リン酸アンモニウム、リン酸水素アンモニウム、ヘキサメタリン酸ナトリウム等が使用できる。【００２２】
リン酸化合物としての添加量は、含水酸化鉄粒子に対してＰとして０．１〜６重量％が適当である。より好ましくは、０．５〜５重量％である。０．１重量％より少ない場合は、得られる黄色含水酸化鉄顔料の耐熱性が不十分であり、６重量％を超える場合には、黄色含水酸化鉄顔料の色相が変化してしまう。【００２３】
本発明におけるアルミニウム化合物としては、酢酸アルミニウム、アルミン酸ナトリウム、硫酸アルミニウム等が使用できる。【００２４】
アルミニウム化合物の添加量としては、含水酸化鉄粒子に対してＡｌとして２〜１２重量％が適当である。より好ましくは、４〜１０重量％である。２重量％未満では、得られる黄色含水酸化鉄顔料の分散性および耐熱性が不十分であり、一方、１２重量％を超える場合には、色相が変化してしまう。【００２５】
本発明における水溶性ケイ酸塩としては、ナトリウム、カリウムのケイ酸塩等を使用することができる。【００２６】
水溶性ケイ酸塩の添加量としては、含水酸化鉄粒子に対して重量で１〜２０％が適当である。より好ましくは２〜１５重量％である。１重量％未満では、得られる黄色含水酸化鉄顔料の耐熱性向上効果が不十分であり、一方、２０重量％を超える場合には、ろ過性が悪化してしまい、ろ過に時間がかかり過ぎる。【００２７】
本発明における耐熱処理は、まず、含水酸化鉄粒子の３〜１０重量％濃度の水分散液に対し、リン酸化合物を添加して５０〜８０℃で３０分〜２時間反応させる。このときのｐＨは４〜７の範囲である。反応溶液のｐＨが前記範囲外の場合には、リン酸化合物が粒子表面に付着しない点で好ましくない。【００２８】
次に、アルミニウム化合物を添加して、７０〜９０℃で１〜３時間反応させる。同じくｐＨは３〜５の範囲である。反応溶液のｐＨが前記範囲外の場合には、アルミニウム化合物が粒子表面に付着しない点で好ましくない。反応終了後、ｐＨを中性付近（ｐＨが５〜８）の範囲に調製した後、上記と同温度で１〜２時間反応させる。室温まで冷却した後、ろ過・乾燥の所定の処理により、黄色含水酸化鉄顔料を得ることができる。【００２９】
必要により、更に、ケイ酸化合物を被覆する場合には、アルミニウム化合物を添加して、７０〜９０℃で１〜３時間反応させた後、３号ケイ酸ソーダを所定量添加して、同温度で１〜３時間反応させる。反応終了後、室温まで冷却した後、ろ過・乾燥の所定の処理により、黄色含水酸化鉄顔料を得ることができる。【００３０】
本発明に係る耐熱性黄色含水酸化鉄顔料の形状は紡錘状、針状や米粒状である。【００３１】
本発明に係る耐熱性黄色含水酸化鉄顔料は、平均長軸径が０．１〜１．０μｍであり、好ましくは０．１５〜０．６μｍである。平均長軸径が０．１μｍ未満の場合には、粒子の微細化による表面積増大に基づき粒子間の凝集力が増大し、樹脂組成物やビヒクル中における分散が困難となる。一方、１．０μｍを超える場合には、大粒子化に伴い、樹脂組成物やビヒクル中における均一な分散が困難となる。【００３２】
本発明に係る耐熱性黄色含水酸化鉄顔料は、平均短軸径が０．０１〜０．２０μｍであり、さらに０．０１２〜０．１５μｍが好ましい。平均短軸径が０．０１μｍ未満の場合には、粒子の微細化による表面積増大に基づき粒子間の凝集力が増大し、樹脂組成物やビヒクル中における分散が困難となる。一方、０．２０μｍを超える場合には、大粒子化に伴い、樹脂組成物やビヒクル中における均一な分散が困難となる。【００３３】
本発明に係る耐熱性黄色含水酸化鉄顔料は、軸比（平均長軸径／平均短軸径）が２〜２０であり、さらに２．５〜１８が好ましい。軸比が２未満の場合には、十分なスティフネスを有する塗膜を得ることが困難となる。一方、軸比が２０を超える場合には、ビヒクル中での粒子の絡み合いが多くなり、分散性が悪くなったり粘度が増加することがある。【００３４】
本発明に係る耐熱性黄色含水酸化鉄顔料は、ＢＥＴ比表面積が１０〜１８０ｍ２／ｇであり、さらに１０〜１５０ｍ２／ｇが好ましい。ＢＥＴ比表面積が１０〜１８０ｍ２／ｇが好ましいのは、平均長軸径や平均短軸径の上限値および下限値と同様の理由である。【００３５】
リン酸化合物の存在量は、含水酸化鉄粒子に対してＰとして０．１〜６重量％が好ましい。また、本発明におけるアルミニウム化合物の存在量は含水酸化鉄粒子に対してＡｌとして２〜１２重量％が好ましく、より好ましくは４〜１０重量％である。【００３６】
ケイ素化合物の存在量は、含水酸化鉄粒子に対して０．１〜２０重量％が好ましく、より好ましくは０．２〜１５重量％である。【００３７】
本発明に係る耐熱性黄色含水酸化鉄顔料は、被覆層中のＡｌ／Ｐの重量比が１／１〜６／１の範囲が好ましい。【００３８】
本発明に係る耐熱性黄色含水酸化鉄顔料の耐熱性は２５０℃以上が好ましい。耐熱性が２５０℃未満では本発明の目的が達成できない。なお、本発明における耐熱性は、後述する評価方法に従って評価した。【００３９】
本発明に係る耐熱性黄色含水酸化鉄顔料の色相は、Ｌ＊値が４０〜８０、ａ＊値が−３０〜＋３５、ｂ＊値が＋３０〜＋１００の範囲のものが好ましい。Ｌ＊値、ａ＊値、ｂ＊値が上記範囲外の場合には、本発明の目的とする黄色顔料を得ることができない。【００４０】
本発明に係る黄色含水酸化鉄顔料は、さらに表面を下記の材料で被覆処理を行うことが好ましい。すなわち、表面被覆処理に用いる材料として、ロジン化合物、レシチン、ソルビタン酸エステル化合物、オレイン酸のいずれかあるいはそれぞれの組み合わせで使用することができる。これらは、いずれも顔料表面の親油性を向上させ、吸油量を低減させる効果が期待できる。結果として、塗料の粘性を低減することが可能となる。本発明に係る黄色含水酸化鉄顔料のＪＩＳ  Ｋ  ５１０１に従って測定した吸油量は、好ましくは５０以下、より好ましくは３０〜４０である。【００４１】
ロジン化合物としては、ガムロジン、トール油ロジン、変性ロジン、ロジンエステル等が使用できる。【００４２】
レシチンとしては、大豆レシチン、卵黄レシチンが使用できる。【００４３】
ソルビタン酸エステル化合物としては、ソルビタンモノステアレート、ソルビタントリステアレート、ソルビタンモノラウレート、ソルビタンモノオレエート、ソルビタンモノパルミエート等が使用できる。これらはエステル化度を種々変えたものが複数存在する。【００４４】
これら材料による表面被覆は、黄色含水酸化鉄顔料に対して０．５〜５重量％処理することが好ましい。さらに、０．５〜２重量％処理することが好ましい。【００４５】
これら材料による表面被覆は、ヘンシェルミキサー、ナウタミキサー、モルタルミキサー等の乾式混合機を用いて行うことが簡便で好ましい。これら処理機に耐熱処理を施した黄色含水酸化鉄顔料を所定量加え、そこに表面処理材料をそのまま、あるいは適当な溶剤に溶解させた形で添加し、所定時間混合処理することで分散性に優れた耐熱性黄色含水酸化鉄顔料を得ることができる。【００４６】
次に、本発明に係る黄色含水酸化鉄顔料を配合した塗料について述べる。【００４７】
本発明に係る塗料中における黄色含水酸化鉄顔料の配合割合は、塗料構成基材１００重量部に対して０．５〜１００重量部の範囲で使用することができ、塗料のハンドリングを考慮すれば、好ましくは１．０〜１００重量部である。【００４８】
塗料構成基材としては、樹脂、溶剤、必要により油脂、消泡剤、体質顔料、乾燥促進剤、界面活性剤、硬化促進剤、助剤等が配合される。【００４９】
樹脂としては、溶剤系塗料用や油性印刷インクに通常使用されているアクリル樹脂、アルキッド樹脂、ポリエステル樹脂、ポリウレタン樹脂、エポキシ樹脂、フェノール樹脂、メラミン樹脂、アミノ樹脂、塩化ビニル樹脂、シリコーン樹脂、ガムロジン、ライムロジン等のロジン系樹脂、マレイン酸樹脂、ポリアミド樹脂、ニトロセルロース、エチレン−酢酸ビニル共重合樹脂、ロジン変性フェノール樹脂、ロジン変性マレイン酸樹脂等のロジン変性樹脂、石油樹脂等を用いることができる。水系塗料用としては、水系塗料用や水性インクに通常使用されている水溶性アクリル樹脂、水溶性スチレン−マレイン酸樹脂、水溶性アルキッド樹脂、水溶性メラミン樹脂、水溶性ウレタンエマルジョン樹脂、水溶性エポキシ樹脂、水溶性ポリエステル樹脂等を用いることができる。【００５０】
溶剤としては、溶剤系塗料用に通常使用されている大豆油、トルエン、キシレン、シンナー、ブチルアセテート、メチルアセテート、メチルイソブチルケトン、メチルセロソルブ、エチルセロソルブ、プロピルセロソルブ、ブチルセロソルブ、プロピレングリコールモノメチルエーテル等のグリコールエーテル系溶剤、酢酸エチル、酢酸ブチル、酢酸アミル等のエステル系溶剤、ヘキサン、ヘプタン、オクタン等の脂肪族炭化水素系溶剤、シクロヘキサン等の脂環族炭化水素系溶剤、ミネラルスピリット等の石油系溶剤、アセトン、メチルエチルケトン等のケトン系溶剤、メチルアルコール、エチルアルコール、プロピルアルコール、ブチルアルコール等のアルコール系溶剤、脂肪族炭化水素等を用いることができる。【００５１】
水系塗料用溶剤としては、水と水系塗料用に通常使用されているエチルアルコール、プロピルアルコール、ブチルアルコール等のアルコール系溶剤、メチルセロソルブ、エチルセロソルブ、プロピルセロソルブ、ブチルセロソルブ等のグリコールエーテル系溶剤、ジエチレングリコール、トリエチレングリコール、ポリエチレングリコール、ジプロピレングリコール、トリプロピレングリコール、ポリプロピレングリコール等のオキシエチレン又はオキシプロピレン付加重合体、エチレングリコール、プロピレングリコール、１，２，６−ヘキサントリオール等のアルキレングリコール、グリセリン、２−ピロリドン等の水溶性有機溶剤とを混合して使用することができる。【００５２】
油脂としては、あまに油、きり油、オイチシカ油、サフラワー油等の乾性油を加工したボイル油を用いることができる。【００５３】
消泡剤としては、ノプコ８０３４（商品名）、ＳＮデフォーマー４７７（商品名）、ＳＮデフォーマー５０１３（商品名）、ＳＮデフォーマー２４７（商品名）、ＳＮデフォーマー３８２（商品名）（以上、いずれもサンノプコ株式会社製）、アンチホーム０８（商品名）、エマルゲン９０３（商品名）（以上、いずれも花王株式会社製）等の市販品を使用することができる。【００５４】
次に、本発明に係る黄色含水酸化鉄顔料を含有する樹脂組成物について述べる。【００５５】
本発明に係る樹脂組成物中における黄色含水酸化鉄顔料の配合割合は、樹脂１００重量部に対して０．０１〜２００重量部の範囲で使用することができ、樹脂組成物のハンドリングを考慮すれば、好ましくは０．０５〜１５０重量部、更に好ましくは０．１〜１００重量部である。【００５６】
本発明に係る樹脂組成物における構成基材としては、黄色含水酸化鉄顔料と周知の熱可塑性樹脂とともに、必要により、滑剤、可塑剤、酸化防止剤、紫外線吸収剤、各種安定剤等の添加剤が配合される。【００５７】
樹脂としては、ポリエチレン、ポリプロピレン、ポリブテン、ポリイソブチレン等のポリオレフィン、ポリ塩化ビニル、ポリメチルペンテン、ポリエチレンテレフタレート、ポリブチレンテレフタレート、ポリスチレン、スチレン−アクリル酸エステル共重合体、スチレン−酢酸ビニル共重合体、アクリロニトリル−ブタジエン−スチレン共重合体、アクリロニトリル−ＥＰＤＭ−スチレン共重合体、アクリル系樹脂、ポリアミド、ポリカーボネート、ポリアセタール、ポリウレタン等の熱可塑性樹脂、ロジン変性マレイン酸樹脂、フェノール樹脂、エポキシ樹脂、ポリエステル樹脂、シリコーン樹脂、ロジン・エステル、ロジン、天然ゴム、合成ゴム等を用いることができる。【００５８】
添加剤の量は、黄色含水酸化鉄顔料と樹脂との総和に対して５０重量％以下であればよい。添加剤の含有量が５０重量％を超える場合には、成形性が低下する。【００５９】
本発明に係る樹脂組成物は、樹脂原料と黄色含水酸化鉄顔料をあらかじめよく混合し、次に、混練機もしくは押出機を用いて加熱下で強いせん断作用を加えて、黄色含水酸化鉄顔料の凝集体を破壊し、樹脂組成物中に黄色含水酸化鉄顔料を均一に分散させた後、目的に応じた形状に成形加工して使用する。【００６０】
本発明に係る樹脂組成物はマスターバッチペレットを経由して得ることもできる。【００６１】
本発明におけるマスターバッチペレットは、塗料及び樹脂組成物の構成基材としての結合材樹脂と前記黄色含水酸化鉄顔料とを必要により、リボンブレンダー、ナウターミキサー、ヘンシェルミキサー、スーパーミキサー等の混合機で混合した後、周知の単軸混練押出機や二軸混練押出機等で混練、成形した後切断するか、又は、上記混合物をバンバリーミキサー、加圧ニーダー等で混練して得られた混練物を粉砕又は成形、切断することにより製造される。【００６２】
結合材樹脂と黄色含水酸化鉄顔料の混練機への供給は、それぞれを所定比率で定量供給してもよいし、両者の混合物を供給してもよい。【００６３】
本発明におけるマスターバッチペレットは、平均長径１〜６ｍｍ、好ましくは２〜５ｍｍの範囲である。平均短径は２〜５ｍｍ、好ましくは２．５〜４ｍｍである。平均長径が１ｍｍ未満の場合には、ペレット製造時の作業性が悪く好ましくない。６ｍｍを超える場合には、希釈用結合材樹脂の大きさとの違いが大きく、十分に分散させるのが困難となる。また、その形状は種々のものができ、不定形及び球形等の粒状、円柱形、フレーク状等にできる。【００６４】
本発明におけるマスターバッチペレットに使用する結合材樹脂としては、前記樹脂組成物用樹脂と同一の樹脂が使用できる。【００６５】
なお、マスターバッチペレット中の結合材樹脂の組成は、希釈用結合材樹脂と同一の樹脂を用いても、また、異なる樹脂を用いてもよいが、異なる樹脂を使用する場合には、樹脂同士の相溶性により決まる諸特性を考慮して決めればよい。【００６６】
マスターバッチペレット中に配合される黄色含水酸化鉄顔料の量は、結合材樹脂１００重量部に対して１〜２００重量部、好ましくは１〜１５０重量部、より好ましくは１〜１００重量部である。１重量部未満の場合には、混練時の溶融粘度が不足し、黄色含水酸化鉄顔料の良好な分散混合が困難である。２００重量部を超える場合には、黄色含水酸化鉄顔料に対する結合材樹脂が少ないため、黄色含水酸化鉄顔料の良好な分散混合が難しく、また、マスターバッチペレットの添加量のわずかな変化によって樹脂組成物中に配合される黄色含水酸化鉄顔料の含有量が大きく変化するため所望の含有量に調整することが困難となり好ましくない。また、機械摩耗が激しく適当ではない。【００６７】
＜作用＞
まず、本発明において重要な点は、黄色含水酸化鉄粒子の水分散液に、該含水黄色酸化鉄粒子に対しＰ換算で０．１〜６重量％を含むリン化合物をｐＨ４〜７の範囲で処理した後に、Ａｌ換算で２〜１２重量％のアルミニウム化合物を、ｐＨ３〜５の範囲で処理し、さらにｐＨを５〜８の範囲に調製した後に、加熱処理することでアルミニウムの水酸化物の層を該黄色含水酸化鉄粒子の表面に形成し、耐熱性黄色含水酸化鉄顔料を得ることができる点である。【００６８】
また、黄色含水酸化鉄粒子の水分散液に、該黄色含水酸化鉄粒子に対しＰ換算で０．１〜６重量％を含むリン化合物をｐＨ４〜７の範囲で処理した後に、Ａｌ換算で２〜１２重量％のアルミニウム化合物を、ｐＨ３〜５の範囲で処理し、さらにｐＨを５〜８の範囲に調製した後に、加熱処理し、次に、水溶性ケイ酸塩を所定量添加して、同温度で１〜３時間反応させる。反応終了後、室温まで冷却した後、ろ過・乾燥の所定の処理により、粒子表面にアルミニウムの水酸化物の層とシリカ層とを有する黄色含水酸化鉄顔料を得ることができる点である。【００６９】
さらに、得られた耐熱性黄色含水酸化鉄顔料の表面を、ロジン化合物、レシチン、ソルビタン酸エステル化合物、オレイン酸のいずれかあるいはそれぞれの組み合わせの材料で被覆処理して、分散性に優れた耐熱性黄色含水酸化鉄顔料を得ることができる点である。
【実施例】
【００７０】
本発明の代表的な実施の形態は次の通りである。以下、本発明を実施例及び比較例に基づいて、更に詳細に説明するが、本発明はこれらにより何ら制限されるものではない。【００７１】
粒子の平均長軸径、平均短軸径は、いずれも電子顕微鏡写真（×２００００）を縦方向および横方向にそれぞれ２倍に拡大した写真（×８００００）に示される粒子３５０個の長軸径、短軸径をそれぞれ測定し、その平均値で示した。【００７２】
黄色含水酸化鉄顔料に含まれるＰ値、Ａｌ値およびＳｉ量は、蛍光Ｘ線分析により測定した。【００７３】
試料の可溶性ナトリウム塩の含有量は、試料５ｇを３００ｍｌの三角フラスコに秤り取り、煮沸した純水１００ｍｌを加え、加熱して煮沸状態を約５分間保持した後、栓をして常温まで放冷し、減量に相当する水を加えて再び栓をして１分間振り混ぜ、５分間静置した後、上澄み液をＮｏ．５Ｃの濾紙を用いて濾過し、濾液中のＮａ＋を誘導結合プラズマ発光分光分析装置（セイコー電子工業株式会社製）を用いて測定した。【００７４】
色相は、試料０．５ｇとヒマシ油０．５ｍｌとをフーバー式マーラーで練ってペースト状とし、このペーストにクリアラッカー４．５ｇを加え、混練、塗料化してキャストコート紙上に１５０μｍ（６ｍｉｌ）のアプリケーターを用いて塗布した塗布片（塗膜厚み：約３０μｍ）を作製し、該塗布片について、多光源分光測色計（ＭＳＣ−ＩＳ−２Ｄ、スガ試験機（株）製）Ｍｕｌｔｉ−ｓｐｃｔｒｏ−ｃｏｌｏｕｒ−Ｍｅｔｅｒを用いてＨｕｎｔｅｒのＬａｂ空間によりＬ＊値、ａ＊値及びｂ＊値を測色し、国際照明委員会（Ｃｏｍｍｉｓｓｉｏｎ  Ｉｎｔｅｒｎａｔｉｏｎｎａｌｅ  ｄｅ  ｌ’Ｅｃｌａｉｒａｇｅ、ＣＩＥ）１９７６（Ｌ＊値、ａ＊値、ｂ＊値）均等知覚空間に従った値で示した。【００７５】
耐熱性は、下記の方法により、耐熱性黄色含水酸化鉄顔料を用いた溶剤系塗料を作製し、その塗料をアルミニウム板（０．８ｍｍ×７０ｍｍ×１５０ｍｍ）に２０μｍの厚みで塗布、乾燥して塗膜を形成することによって得られた該塗布片の耐熱性を評価した。すなわち、各試験片を電気炉に入れ、電気炉の温度を種々変化させて各温度において５分間加熱処理を行い、塗布板の各温度における加熱前後での色相（Ｌ＊値、ａ値＊、ｂ値＊）を多光源分光測色計（ＭＳＣ−１Ｓ−２Ｄ、スガ試験機（株）製）Ｍｕｌｔｉ−Ｓｐｅｃｔｒｏ−Ｃｏｌｏｕｒ−Ｍｅｔｅｒを用いて測定し、加熱前の測定値を基準に下記式で示されるΔＥ＊を求め、片対数グラフを用いて横軸に加熱温度を、縦軸にΔＥ＊値をプロットし、ΔＥ＊値がちょうど１．５になるときの温度を塗布膜の耐熱温度とした。
＜式＞
ΔＥ＊＝（（ΔＬ＊）２＋（Δａ＊）２＋（Δｂ＊）２）１／２
ΔＬ＊値：比較する試料の加熱処理前後のＬ＊値の差
Δａ＊値：比較する試料の加熱処理前後のａ＊値の差
Δｂ＊値：比較する試料の加熱処理前後のｂ＊値の差【００７６】
吸油量は、ＪＩＳ  Ｋ  ５１０１に従って試料にアマニ油を滴下してヘラで練り、一つの塊状となった点を終点として測定を行った。【００７７】
＜リン化合物およびアルミニウム化合物による耐熱処理＞
実施例１：
出発原料としての含水酸化鉄粒子粉末（被処理含水酸化鉄粒子１：長軸平均径０．４μｍ、短軸平均径０．０７μｍ、軸比（長軸径／短軸径）５．７、ＢＥＴ比表面積１８．５ｍ２／ｇ）の湿ケーキを水に懸濁して、濃度５重量％の懸濁液３０００ｍＬを準備し、次いで、高速ディゾルバー及び縦型ビーズミルを用いて該懸濁液中の含水酸化鉄粒子粉末をよく分散させた。このときの水懸濁液のｐＨは５．６であった。【００７８】
この懸濁液３０００ｍＬに２０重量％のリン酸二水素アンモニウム水溶液を７５ｍＬ（含水酸化鉄に対してＰ換算で２．７重量％に相当）を加え、８０℃まで加熱昇温させ、同温度で１時間保持し、含水酸化鉄粒子粉末の粒子表面にＰ化合物を付着させた。【００７９】
続いて、２０重量％の塩基性酢酸アルミニウム水溶液を３００ｍＬ（含水酸化鉄に対してＡｌ換算で５重量％に相当）を加え、同温度で２時間保持し、含水酸化鉄粒子粉末の粒子表面にＡｌ化合物を付着させた。【００８０】
所定時間保持した後、２Ｎ苛性ソーダを用いてｐＨを６に調節し、８０℃で１時間反応させた。室温まで温度を下げた後、ヌッチェによりろ過・水洗を行い、続いて１００℃の乾燥機内で１日乾燥させた。【００８１】
得られた含水酸化鉄粒子粉末を、ライカイ機を用いて粉砕し、ＰおよびＡｌにより表面処理された含水酸化鉄粒子粉末は、Ｐの含有量が含水酸化鉄に対して２．４％であり、Ａｌの含有量が４．８％であった。被覆層中のＡｌ／Ｐ重量比は２／１であった。この複合含水酸化鉄粒子粉末は、ＢＥＴ比表面積が１９．５ｍ２／ｇであった。【００８２】
＜耐熱性黄色含水酸化鉄顔料を含む溶剤系塗料の調製＞
上記耐熱性黄色含水酸化鉄顔料１０ｇとアミノアルキッド樹脂およびシンナーを下記割合で配合して３ｍｍΦガラスビーズ９０ｇとともに１４０ｍｌのガラス瓶に添加し、次いで、ペイントシェーカーで１分、３分、５分、１０分、３０分、６０分、９０分と振とう時間を変化させて混合し、おのおのミルベースを作製した。【００８３】
耐熱性黄含水色酸化鉄顔料  ：  １０ｇ
アミノアルキッド樹脂      ：  １６ｇ
溶剤（シンナー）          ：    ６ｇ
ガラスビーズ（３ｍｍΦ）  ：  ９０ｇ【００８４】
作製したミルベースにアミノアルキッド樹脂  ５０ｇを加え、ペイントコンディショナーで５分間振とうさせることで、塗料を調製した。【００８５】
得られた塗料をアルミニウム板（０．８ｍｍ×７０ｍｍ×１５０ｍｍ）に２０μｍの厚みで塗布、乾燥して塗膜を形成することによって得られた塗布片の色相は、Ｌ＊値が６１．８、ａ＊値が１７．６、ｂ＊値が５０．８であった。【００８６】
前記評価方法により耐熱性を評価した。【００８７】
＜分散性の評価＞
上記で得られた耐熱性黄色含水酸化鉄顔料１０ｇとアミノアルキッド樹脂およびシンナーを下記割合で配合して３ｍｍΦガラスビーズ９０ｇとともに１４０ｍｌのガラス瓶に添加し、次いで、ペイントシェーカーで１分、３分、５分、１０分、３０分、６０分、９０分と振とう時間を振って混合し、おのおのミルベースを作製した。【００８８】
耐熱性黄色含水酸化鉄顔料  ：  １０ｇ
アミノアルキッド樹脂      ：  ６６ｇ
溶剤（シンナー）          ：    ６ｇ
ガラスビーズ（３ｍｍΦ）  ：  ９０ｇ【００８９】
得られた塗料をミラーコート紙に塗布、乾燥して塗膜を形成することによって得られた該塗布片の色相を、各サンプルについて測定した。評価結果を表６に示す。【００９０】
含水酸化鉄１〜５：
被処理粒子として、表１に示される被処理含水酸化鉄粒子１〜５を準備した。【００９１】
実施例２：
平均長軸径０．３７μｍ、平均短軸径０．０６２μｍ、ＢＥＴ比表面積１９．３ｍ２／ｇの針状含水酸化鉄粒子粉末の５重量％濃度の水懸濁液１０００ｇを、３Ｌフラスコに仕込み、そこに、１０重量％りん酸二水素アンモニウム水溶液４７ｇを添加し、液温が８０℃になるように１時間を掛けて昇温する。同温度にて１時間保持した後、１０重量％酢酸アルミニウム水溶液を８５ｇ添加し、同じく８０℃で２時間保持する。得られた反応液のｐＨは３．６であった。
次に、２Ｎ苛性ソーダ水溶液を添加して、ｐＨを６．５に調整した後、８０℃で１時間反応させた。反応終了後、室温まで冷却し、ヌッチェを用いてろ過および水洗処理を行い、得られたケーキを１００℃の乾燥機内で乾燥させた。
当該粒子粉末は、平均長軸径が０．３７μｍ、平均短軸径が０．０６３μｍ、ＢＥＴ比表面積が１９．５ｍ２／ｇ、色相は、Ｌ＊値６１．８、ａ＊値１７．６、ｂ＊値５０．８であった。
さらに、耐熱性試験の結果、耐熱温度は２６７℃であり、黄色含水酸化鉄顔料の耐熱性試験の試験前−試験後の色相変化の絶対値は、Ｌ＊値、ａ＊値、ｂ＊値ともに１未満であった。【００９２】
実施例３〜５、比較例１〜２：
りん化合物の種類および量、アルミニウム化合物の種類および量、反応時間、ｐＨを種々変化させた以外は実施例１と同様にして調製した。主要製造条件および諸特性を表２および表４に示す。【００９３】
実施例６：
実施例１と同様にして、平均長軸径０．３７μｍ、平均短軸径０．０６２μｍ、ＢＥＴ比表面積１９．３ｍ２／ｇの針状含水酸化鉄粒子粉末の５重量％濃度の水懸濁液１０００ｇを、３Ｌフラスコに仕込み、そこに、１０重量％りん酸二水素アンモニウム水溶液４７ｇを添加し、液温が８０℃になるように１時間を掛けて昇温する。同温度にて１時間保持した後、１０重量％酢酸アルミニウム水溶液を８５ｇ添加し、同じく８０℃で２時間保持した。
次に、３号水ガラス８．３ｇを添加し、８０℃で１時間反応させた。反応終了後、室温まで冷却した。液のｐＨは６．８であった。さらに、ヌッチェを用いてろ過および水洗処理を行い、得られたケーキを１００℃の乾燥機内で乾燥させた。【００９４】
当該粒子粉末は、平均長軸径が０．３８μｍ、平均短軸径が０．０６５μｍ、ＢＥＴ比表面積が１９．３ｍ２／ｇ、色相は、Ｌ＊値６２、ａ＊値１７．５、ｂ＊値５１．１であった。
さらに、耐熱性試験の結果、耐熱温度は２７１℃で、耐熱性試験の試験前−試験後の色相変化の絶対値は、Ｌ＊値、ａ＊値、ｂ＊値ともに１未満であった。【００９５】
実施例７〜１０：
りん化合物の種類および量、アルミニウム化合物の種類および量、水ガラスの添加量、さらには、反応時間、ｐＨを種々変化させた以外は実施例６と同様にして調製した。主要製造条件および諸特性を表３および表４に示す。【００９６】
実施例１１：
実施例１で得られた表面被覆黄色含水酸化鉄顔料１０００ｇを２０Ｌのヘンシェルミキサーに仕込み、そこにロジン粉末１０ｇとエタノール１０ｇを添加し、室温で１時間混合処理を行った。【００９７】
得られた表面被覆黄色含水酸化鉄顔料は、吸油量が３９であった。【００９８】
＜分散性の評価＞
上記耐熱性黄色含水酸化鉄顔料１０ｇとアミノアルキッド樹脂およびシンナーを下記割合で配合して３ｍｍΦガラスビーズ９０ｇとともに１４０ｍｌのガラス瓶に添加し、次いで、ペイントシェーカーで１分、３分、５分、１０分、３０分、６０分、９０分と振とう時間を振って混合し、おのおのミルベースを作製した。【００９９】
耐熱性黄色含水酸化鉄顔料  ：  １０ｇ
アミノアルキッド樹脂      ：  ６６ｇ
溶剤（シンナー）          ：    ６ｇ
ガラスビーズ（３ｍｍΦ）  ：  ９０ｇ【０１００】
得られた塗料をミラーコート紙に塗布、乾燥して塗膜を形成することによって得られた該塗布片の色相を、各サンプルについて測定した。【０１０１】
得られた結果を表６に示す。【０１０２】
実施例１２〜１４：
耐熱性黄色含水酸化鉄顔料の種類、表面処理剤の種類及び添加量を種々変化させた以外は実施例１１と同様にして調製した。このときの製造条件および諸特性を表６に示す。【０１０３】
表６に示されるとおり、本発明に係る耐熱性黄色含水酸化鉄顔料（Ａ、Ｂ、Ｃ、Ｍ、Ｎ、Ｏ及びＰ）は吸油量が５５以下と少ないものであり分散性に優れるものである。特に、ロジン化合物、レシチン、ソルビタン酸エステル、オレイン酸から選ばれた１種あるいは２種以上の化合物を被覆した耐熱性黄色含水酸化鉄顔料（Ｍ、Ｎ、Ｏ、Ｐ）は各々表面処理前の顔料（Ａ、Ｂ、Ｃ）に対して、ペイントシェーカーの振とうが短い時間で目標色相に近い色相になることが明らかである。言い換えると、より短時間で分散可能であることが明らかとなった。耐熱性黄色含水酸化鉄顔料（Ｍ、Ｎ、Ｏ、Ｐ）はペイントシェーカーでの振とう時間が３０分での値が、６０分での値との差としてΔＥ値の変化が１．５以下であった。ここで、ΔＥ値は、ΔＬ、Δａ及びΔｂの各値の和の平方根である。ΔＥ＝{（Ｌ＊（６０分）−Ｌ＊（３０分））２＋（ａ＊（６０分）−ａ＊（３０分））２＋（ｂ＊（６０分）−ｂ＊（３０分））２}１／２【０１０４】
【表１】
2014157459.tif 000002
【０１０５】
【表２】
2014157459.tif 000003
【０１０６】
【表３】
2014157459.tif 000004
【０１０７】
【表４】
2014157459.tif 000005
【０１０８】
【表５】
2014157459.tif 000006
【０１０９】
【表６】
2014157459.tif 000007
【産業上の利用可能性】
【０１１０】
本発明に係る黄色含水酸化鉄顔料の製造方法は、特殊な装置を使わない簡便な処理で、耐熱性改善処理を行い、処理の前後において色相の変化の少なく、かつ、分散性に優れた黄色含水酸化鉄顔料の製造方法である。
【国際調査報告】
2014157459.tif 000008
2014157459.tif 000009
2014157459.tif 000010
2014157459.tif 000011